(57)【特許請求の範囲】
【請求項１】
膝部分の通気量が５０cm3／cm2・sec以上かつ６００cm3／cm2・sec未満であり、ポケット部を含む腰部分の通気量が３５cm3／cm2・sec以上かつ３００cm3／cm2・sec未満であり、表生地に、実質的に紗又は絽であり、紗又は絽のたて糸の本数が３０本／インチ以上かつ１２０本／インチ未満であり、よこ糸の本数が１０本／インチ以上かつ７０本／インチ未満であり、生地単独の開孔率が１５％以上かつ６０％未満である生地を用い、裏生地に、生地単独の開孔率が５％以上かつ５０％未満であり、目付が２５g／m2 以上１１５g／m2 未満である生地を用いることを特徴とするスラックス。
【請求項２】
裏生地に、生地単独の開孔率が５％以上かつ５０％未満であり、目付が２５g／m2以上１１５g／m2未満であり、かつ該裏生地が糸に仮撚り加工を施しかつ１０００回／ｍ以上かつ３１００回／ｍ未満の撚りをかけている糸からなり、かつ実質的に平織りであることを特徴とする請求項１に記載のスラックス。
【請求項３】
裏生地に、生地単独の開孔率が５％以上かつ５０％未満であり、目付が２５g／m2以上１１５g／m2 未満であり、かつ該裏生地が糸に仮撚り加工を施しかつ１０００回／ｍ以上かつ３１００回／ｍ未満の撚りをかけている糸からなり、かつ実質的に平織りであり、かつ裏生地を、膝部分より下かつ裾より上または裾まで用いること特徴とする請求項１に記載のスラックス。
【請求項４】
腰部分の芯地として、レース編み単独の開孔率が２０％以上であるレース編みが用いられていることを特徴とする請求項１〜３のいずれかに記載スラックス。
【請求項５】
該レース編みがラッセルレースであるレース編みを用いることを特徴とする請求項４に記載のスラックス。
【請求項６】
総重量が７５０ g未満であることを特徴とする請求項１〜４のいずれかに記載スラックス。
【請求項７】
表生地に、実質的に紗又は絽であり、紗又は絽のたて糸の本数が３０本／インチ以上かつ１２０本／インチ未満であり、よこ糸の本数が１０本／インチ以上かつ７０本／インチ未満であり、生地単独の開孔率が１５％以上かつ６０％未満である生地を用いた上着と、請求項１〜６のいずれかに記載のスラックスとを組み合わせることを特徴とするスーツ。
【請求項８】
表生地に、実質的に紗又は絽であり、紗又は絽のたて糸の本数が３０本／インチ以上かつ１２０本／インチ未満であり、よこ糸の本数が１０本／インチ以上かつ７０本／インチ未満であり、生地単独の開孔率が１５％以上かつ６０％未満である生地を用いた上着と、請求項１〜６のいずれかに記載のスラックスとを組み合わせた合計総重量が１０００g未満であることを特徴とするスーツ。
【発明の詳細な説明】
【０００１】
【産業上の利用分野】
本発明は、極めて高い通気性を有し、かつ透けないスラックスおよびスーツに関するものである。
【０００２】
【従来の技術】
従来、夏用のスーツ類の生地としては、麻や綿、ウール、ポリエステル等を混繊、混紡いた糸使いの織物が使用され、また織目も秋冬物スーツに比べて粗く、薄い織物となっている。また、裏地についても、通気性がよく、目の粗い織物や、メッシュ、トリコットなどが使用されている。
【０００３】
夏涼しく着用できる衣料として、清涼ジャケット（実開平１−１４９４８６号公報）や、夏用背広（特開平３−８２８０２号公報）、通気性を持たせたスラックスとその通気具（特開昭５７−１７６２０２号公報）などが開示されている。
【０００４】
【発明が解決しようとする課題】
本発明の課題は、間接的には夏のエネルギー消費を減らし、またそれに伴う化石燃料の使用による炭酸ガス、ＮＯx 、ＳＯx などの低減を狙いとし、地球に優しいいわゆる公害防止に結びつく清涼性の優れた夏用衣服を目的とする。
【０００５】
他方、衣服を着て生活を豊かにするという文化はあまねく普及しており、我々の生活に密着している。しかしながら、冬暖かくする衣服は多数市場に見かけるにもかかわらず、夏涼しく着るフォーマル型の衣服は極めてまれである。そのために、夏の昼に最大の電力消費量を示すという現象が現れ、例えばクーラーの使用電力が一つの原因である。すなわち、間接的には地球環境を損なう大きな原因となっている。
【０００６】
本発明の直接的な目的は、すなわち夏用衣服の清涼性を改良するものである。衣服の清涼性の向上には生地の高通気性が求められ、そのためにはおのずと粗い織目の生地が必須となるが、粗い織目の生地を適用すると透けて見苦しくなる宿命的な問題があった。さらに、上着については多少の透けは気にならないが、スラックスにおいての透けは特に問題であった。また、多少の透けが気にならないことからも、上着における清涼性向上のための工夫は数多く考案され、また実施されているが、スラックスについては、透けない事を前提としなければいけないうえ、保形成も必要なので清涼性向上は難しく、ほとんど考案されていないのが現状である。
【０００７】
本発明はかかる相反する多くの課題を同時に解決したもので、着用時の清涼性が高く、かつ透けの少ない夏に快適に着用できるスラックスおよびスーツを提供することを目的とする。
【０００８】
【課題を解決するための手段】
かかる目的に対し、本発明者は、鋭意検討した結果、遂に本発明に到達した。その骨子は次の通りである。
【０００９】
【作用】
以下、本発明について更に詳しく説明する。
【００１０】
本発明におけるスラックスは、ＪＩＳ・Ｌ１０９６（フラジール法）において、膝部分の通気量が５０cm3／cm2・sec 以上かつ６００cm3／cm2・sec 未満、ポケット部を含む腰部分の通気量が３５cm3／cm2・sec 以上かつ３００cm3／cm2・sec 以下の範囲であり、表生地に、実質的に紗又は絽であり、紗又は絽のたて糸の本数が３０本／インチ以上かつ１２０本／インチ未満であり、よこ糸の本数が１０本／インチ以上かつ７０本／インチ未満であり、生地単独の開孔率が１５％以上かつ６０％未満である生地を用い、裏生地に、生地単独の開孔率が５％以上かつ５０％未満であり、目付が２５g／m2 以上１１５g／m2 未満である生地を用いることを基本構成要件とする。上記範囲内であることが、透けを防止しつつ、快適な着用感を得るために必要であると考えるからである。
【００１１】
図１は、本発明におけるスラックスの１例をモデル的に示した斜視図であり、ａがポケット部を含む腰部分、ｂが膝部分、ｃが膝よりしたかつ裾より上または裾部分、ｄがポケット部分、ｅが腰の芯地部分である。
【００１２】
スラックスはファッション性や流行と言う問題ではなく、透けないことが大前提であるため、清涼性に関する快適性を重視することは難しい。そのため、透け防止や保型性向上のため、表生地や裏生地、さらには芯地を厚くすることは止むを得ないと考えられて来た。厚くて透けない生地は当然のことながら通気性が悪い。さらには裏地や芯地を厚くすればスラックス全体の重量は大きくなる。重く通気性の悪い衣服を着用することは、体に負担がかかり快適であるとは言い難い。
【００１３】
本発明におけるスラックスの１例である図１のｂに示す膝部分とは、実質的に表生地と裏生地の２枚から構成されていることが一般的であり、透けを防止しつつ快適な着用感を得るには、通気量が５０cm3 ／cm2 ・sec 以上かつ６００cm3 ／cm2 ・sec 未満であることが必要である。さらに好ましくは１００cm3 ／cm2 ・sec 以上かつ２５０cm3 ／cm2 ・sec 以下である。
【００１４】
本発明におけるスラックスの１例である図１のａに示す、ポケット部を含む腰部分とは、図に示すとおり表生地、裏生地以外にポケット、さらには、芯地など、通気性を妨げるものがあり、腰部分の通気性は表生地、裏生地のみによるものでは無い。本発明におけるポケット部を含む腰部分の通気量とは表生地、裏生地以外にポケット、芯地などを全て含めた縫製品における通気量の事をいい、３５cm3 ／cm2 ・sec 以上かつ３００cm3 ／cm2 ・sec 以下の範囲であることが必要であり、好ましくは５０cm3 ／cm2 ・sec 以上かつ２００cm3 ／cm2 ・sec 以下の範囲である。
【００１５】
本発明における紗と絽は、和装業界ではよく知られている生地素材である。本発明はこれを洋服地に、しかも広幅に織って使うもので、業界ではそれは非常識だと非難する向きもあるだろうが、本発明の有効性を何ら妨げるものではない。ここで、紗と絽の意味については、上記のごとく業界周知の織物構造であるので説明は省略する。特に、本目的に適用する紗又は絽の繊維としては、ポリエステルの俗にいう三角断面、Ｔ型断面などマルチローバルの断面繊維使いの紗または絽が好ましく、さらにかかる織物に減量加工が施されているものが好ましい。さらに、マルチローバル断面の先端に楔型のくびれがあるものが好ましい。その理由は、目ずれがしにくく、風合いが夏向きのサラリとした感触を与え、さらにはワキシー感がなく、高級感のある艶や光沢を発現できる。また、この服地のように目の開いた軽量なものでは寸法安定性が重要であるが、紗又は絽はそれを満足しやすい。また、透けを防止しつつ、好ましい通気性を得るには、紗又は絽のたて糸及びよこ糸の太さが３０デニールから２００デニールの糸使いの範囲において、たて糸密度が３０本／インチ以上１２０本／インチ未満、かつよこ糸密度が１０本／インチ以上７０本／インチ未満であることであり、さらには、たて糸密度が４５本／インチ以上１００本／インチ未満、かつよこ糸密度が２５本／インチ以上５５本／インチ未満であることが好ましい。
【００１６】
また、たて糸およびよこ糸の撚りは、単糸の場合は５００ T／m 以上かつ３５００ T／m 未満、双糸以上の場合は下撚りが５００ T／m 以上かつ３５００ T／m 未満、上撚りが３００ T／m 以上かつ２０００ T／m 未満であることが、目ずれがしにくく、風合いを夏向けのサラリとした感触にするために好ましい。さらには単糸の場合は８００ T／m 以上かつ３０００ T／m 未満、双糸以上の場合は下撚りが８００ T／m 以上かつ３０００ T／m 未満、上撚りが５００ T／m 以上かつ１５００ T／m 未満がより好ましい。
【００１７】
さらに、透けを防止することと好ましい通気性を得ると言う相反する性能を満たすためには、前述の紗又は絽の生地単独の開孔率が１５％以上６０％未満の範囲内であることが必要であり、２０％以上５５未満の範囲がより好ましい。かかる開孔率は、生地を拡大装置（例えばソニー株式会社製ビデオマイクロスコープ）で拡大写真を５か所以上撮影し、開孔部分の面積（繊維の存在しない部分）／生地面積の値を測定し、その平均値により求められる。
【００１８】
本発明におけるスラックスに用いる裏生地は、透けを防止することと好ましい通気性を得ると言う相反する性能を満たすためには、前述の測定方法における生地単独の開孔率が５％以上かつ５０％未満であることが必要であるが、７％以上かつ２５％未満であればより効果的で好ましい。また、裏生地の目付は２５ g／ m2 以上かつ１１５ g／ m2 未満であることが必要であるが、４０ g／ m2 以上かつ１００ g／ m2 未満がより好ましい。
【００１９】
本発明におけるスラックスの裏生地は、仮撚り加工を施し、さらに１０００回／ｍ以上３１００回／ｍ未満の強撚加工を施した糸からなることが必要であるが、さらには、仮撚り加工を施し、１５００回／ｍ以上２８００回／ｍ未満の逆撚りを施したものがより効果的で好ましい。
【００２０】
仮撚り加工とは、一般的に原糸に強い撚りをかけた状態で撚止めの処理を施し、これに逆撚りをかける加工のことをいう。また仮撚り加工を施し、さらに強撚加工を施した糸からなる生地は、ソフトな表面感覚を持ちながらハリ・腰感があり、かつ独特の爽やかなシャリ感があり肌触りがひんやりと清涼感がある。
【００２１】
また、本発明におけるスラックス膝部分とは図１ｂにとおりで、また、膝部分よりしたかつ裾より上または裾とはｃに示すとおりである。本発明におけるスラックスの裏生地は、膝部分より下かつ、裾より上または裾まで及んでいることにより、実質的にスラックスにおいて表生地１枚になる部分は存在しない。そのことにより、透けが防止でき、スラックスとして見苦しくなく着用しやすい。
【００２２】
本発明における腰の芯地とは、図１−ｄに表す部分のことをいい、一般的に腰裏と呼ばれている厚手の裏地、ベルト芯などを含む腰部分に用いられている保型性向上、着用感向上を目的とするものを総称する。
【００２３】
また、上述の腰の芯地には、開孔率が１５％以上であるレース編みが用いられていることが好ましい。これにより、通気性を高く保ち、重量を軽くし、形態を安定にし、下着に密着せず、サラリとした感触を発現できる。かかるレース編みの開孔率は、前述の開孔率測定と同様の方法で測定し、その平均値により求められ、本発明の効果をより有効ならしめるためには開孔率が１５％以上が好ましいが、２０％以上がより好ましい。また、かかるレース編みはラッセルレースが好ましく適用できる。さらに、該ラッセルレースは亀甲紗または変わり亀甲紗が特に好ましく本発明に適用でき、効果を高めることができる。
【００２４】
本発明は、極度に軽量の紳士服を実現できることにも大きな特徴があり、平均的サイズであるＡＢ−４（身長１６５〜１６７cm、腰まわり９４cm、胴まわり８４cm) において、スラックスのみの重量が７５０ g未満であることが好ましく、６００ g未満であることがより好ましく、特に好ましいのは５００ g未満である。
【００２５】
また、本発明におけるスラックスと、表生地に実質的に紗又は絽であり紗又は絽のたて糸の本数が３０本／インチ以上かつ１２０本／インチ未満であり、よこ糸の本数が１０本／インチ以上かつ７０本／インチ未満であり、生地単独の開孔率が１５％以上かつ６０％未満である生地を用いた上着を組み合わせてスーツとして着用することが、本発明による効果をより発揮しスラックスのみを着用するよりも、より好ましい。さらには、極度に軽量の紳士服を実現できるという特徴を持つ本発明におけるスーツは、平均的サイズであるＡＢ−４（身長１６５〜１６７cm、腰まわり９４cm、胴まわり８４cm) において、合計総重量が１０００ g未満であることが好ましく、９００ g未満であることが特に好ましい。
【００２６】
上記構成を有する本発明のスラックス及びスーツは、フォーマルスーツとして、さらには、カジュアルスーツ、ブレザーなどに好ましく適用できる。
【００２７】
【実施例】
以下、実施例を用いて本発明を更に詳細に説明する。
【００２８】
実施例１
下記の材料を用いて本発明のスラックスを縫製した。
【００２９】
・表生地…組  織：紗織
繊  維：タテ糸及びヨコ糸ともポリエステル１００％、三角断面繊維の強撚糸（撚数：下撚り1500T/m 、上撚り 900T/m ）
タテ糸密度：８１本／inch
ヨコ糸密度：３８本／inch
開孔率：４２．３％
目  付：１０５ g／ m2 
・裏  地…組  織：薄地平織り
繊  維：タテ糸及びヨコ糸ともポリエステル１００％、加工糸７５D/３６F （36フィラメント75デニール）
タテ糸密度：９０本／inch
ヨコ糸密度：９３本／inch
開孔率：８．６％
目  付：７０ g／ m2 
後加工：吸汗、速乾、防汚加工
・芯  地…変わり亀甲紗編み
繊  維：ナイロン１００％
開孔率：２３．２％
目  付：１９６ g／ m2 
実施例１と、表地にウール６０％ポリエステル４０％を用いた従来から市販されている夏用スラックス（比較例）とを屋外で着用し清涼性を調べた。
着用を行った日は、陽射しが強く非常に暑い日であり、比較例を着用したところ、夏用であるにもかかわらず透けを防ぐために緻密な裏地が全面に用いられているため、透けは認められないものの、表生地そのものは薄いものの緻密な裏地を用いているため通気性が悪く衣服内に熱がこもり、汗で裏地が素肌に密着し、大変不快な思いをした。本発明の実施例スーツを着用してみたところ、ほとんど透けず、通気性が良くなるため熱がこもらず涼しく快適に着用できた。また極めて軽量なため体にかかる負担が少なく長時間着用しても疲れを感じることはなかった。
【００３０】
実施例２
下記の材料を用いて本発明のスーツを縫製した。
【００３１】
・表生地…組 織：紗織
繊 維：タテ糸及びヨコ糸ともポリエステル１００％、三角断面繊維                   の強撚糸（撚数：下撚り1500T/m、上撚り900T/m）
タテ糸密度：６８本／inch
ヨコ糸密度：３７本／inch
開孔率：４９．２％
目 付：８５g／m2
・裏 地…組 織：薄地平織り
繊 維：タテ糸及びヨコ糸ともポリエステル１００％、
加工糸７５D/３６F（36フィラメント75デニール）
タテ糸密度：９０本／inch
ヨコ糸密度：９３本／inch
開孔率：８．６％目 付：７０g／m2
後加工：吸汗、速乾、防汚加工
・芯 地…変わり亀甲紗編み
繊 維：ナイロン１００％
開孔率：２３．２％
目 付：１９６g／m2
実施例２と、表地にウール７０％ポリエステル３０％を用いた現在最とも涼しいとされている夏用スーツ（比較例）の腰部分の通気量、膝部分の光透過率、及びスラックスの重量、上着の重量を測定し比較を行った。通気量はＪＩＳ−Ｌ１０９６（フラジール法）に基づき測定し、光透過率はＳＭカラーコンピュータ法にて測定した。通気量を測定した部位は図１−ｅに、光透過率を測定した部位は図１−ｆに示す部分である。また測定結果を表１及び図２・３に示す。
【００３２】
表１および図２に示すように、本発明におけるスラックス及びスーツは、比較品として測定を行った現在最も涼しいとされている市販品と比較すると、比較品よりも本発明におけるスラックス及びスーツのほうが通気性は高く、光透過率は低い。また、衣服重量は表１および図３に示すように、本発明におけるスラックスおよびスーツは比較品よりもスラックスのみで約２０％、上着のみで約２６％、スーツにした場合では約２４％も軽いという結果が得られた。通気性が高く、重量が軽いということは身体から発生する熱が衣服内に溜まることなくまた、身体にかかる負担も少ないので、涼しく快適に着用できるということである。さらには、光透過率が低い、すなわち透けが少ないということと通気性が高いという機能は相反するものなのでそれらの機能を両立することはほとんど不可能とされていたが、表およびグラフに示すとおり、本発明におけるスラックスおよびスーツは、双方の機能を両立できていることが認められた。
【００３３】
【表１】
0003712211.tif 000002
【００３４】
【発明の効果】
本発明のスラックスおよびスーツは下記の機能を同時に有するために、極めて涼しく、快適に着用できる。
【００３５】
１）極めて通気性が高く、例えば従来最も清涼であるとされている夏服と比較すると、部位によっては５倍以上の通気性を有する。
【００３６】
２）極めて軽量で、例えば従来軽量であるとされている夏服と比較すると、スーツにおいても２割以上軽量である。
【００３７】
３）透けが少なく外観上見苦しくないので、保守的なスラックスおよびスーツの分野においても抵抗が少なく受け入れられやすい。
【００３８】
４）型崩れしにくい。
【００３９】
５）サラリとした肌触りで、体にまとわりつきにい。
【００４０】
６）従来暑くなりがちな正装においても、本発明のスラックスおよびスーツを用いることにより清涼性を向上することができるので、冷房を軽減し、かかるエネルギーを節約でき、地球環境や経済的見地からも世界、人類に大きく貢献できる。
【図面の簡単な説明】
【図１】本発明におけるスラックスの１例をモデル的に示した斜視図である。
【図２】実施例２の通気量と光透過率の関係を表すグラフ。
【図３】実施例２の重量を表すグラフ。
【符号の説明】
ａ：スラックスのポケット部を含む腰部分
ｂ：スラックスの膝部分
ｃ：スラックスの膝よりしたかつ裾より上または裾部分
ｄ：腰の芯地部分
ｅ：実施例２において通気量を測定した部分
ｆ：実施例２において光透過率を測定した部分
【図１】
0003712211.tif 000003
【図２】
0003712211.tif 000004
【図３】
0003712211.tif 000005